(57)【要約】  固体表面材料の前駆体である液体組成物は、液状の重合可能な成分および２つの異なる固体粒子の分布を含むことを特徴とし、ポリカルボン酸または塩が加えられ、粒子の沈降を遅延または防止している。【特許請求の範囲】
【請求項１】
固体表面材料の前駆体である液状成形組成物であって、液状の重合可能な成分、少なくとも２つのカルボン酸基を有し、および１モル当り３００グラム〜５０，０００グラムの範囲内の分子量を有するポリカルボン酸またはその塩、および固体粒子を含み、該粒子が、
（ａ）１ミクロン〜３００ミクロンの範囲の分布を有する第１の粒子、および
（ｂ）０．１ｍｍ〜１２ｍｍの範囲の分布を有する第２の粒子、
を含むことを特徴とする組成物。
【請求項２】
前記分子量が１モル当り３００グラム〜１０００グラムの範囲であることを特徴とする請求項１に記載の組成物。
【請求項３】
酸または塩の濃度が、液状の重合可能な成分の０．１〜１．０重量パーセントの範囲であることを特徴とする請求項１に記載の組成物。
【請求項４】
第１の粒子が１〜１００ミクロンの範囲であり、第２の粒子が３〜５ｍｍの範囲であることを特徴とする請求項１に記載の組成物。
【請求項５】
アクリル酸またはメタクリル酸のエステルを含有することを特徴とする請求項１に記載の組成物。
【請求項６】
非架橋ポリマーを含有することを特徴とする請求項１に記載の組成物。
【請求項７】
第１の粒子が１〜１００ミクロンの範囲であり、第２の粒子が０．１〜５ｍｍの範囲であることを特徴とする請求項１に記載の組成物。
【請求項８】
組成物の全重量を基準にして、第１の粒子が１０〜７０重量パーセントの量で存在しており、第２の粒子が１〜５０重量パーセントの量で存在していることを特徴とする請求項１に記載の組成物。
【請求項９】
第１の粒子が３０〜６５重量パーセントの量で存在しており、第２の粒子が３〜４０重量パーセントの量で存在していることを特徴とする請求項８に記載の組成物。
【請求項１０】
請求項１に記載の液体コーティング組成物から形成された固体組成物。
【発明の詳細な説明】
【技術分野】
【０００１】
本発明は、台所のカウンタートップや壁面に用いられているような固体表面材料に関する。
【背景技術】
【０００２】
固体表面材料はポリマー中に包埋されている固体粒子を通常含有する。そのような固体粒子は、難燃性などの特性を付与するために、あるいは単に審美的な配慮から用いられている。
【０００３】
ビューザーら（Ｂｕｓｅｒ  ｅｔ  ａｌ．）の米国特許公報（特許文献１）には、人工御影石の調製物、より詳細にはアクリルポリマーおよび特定された分布、形状および光学特性を有する小粒子と大粒子との特定の組み合せから調製された人工御影石が開示されている。
【０００４】
ミンゲッティ（Ｍｉｎｇｈｅｔｔｉ）の米国特許公報（特許文献２）には、熱成形前も熱成形後も均一な色分布を有するポリメチルメタクリルシート調製物が開示されている。
【０００５】
アトキンソン（Ａｔｋｉｎｓｏｎ）の米国特許公報（特許文献３）には、ハロゲン化カルボン酸とアミンと場合によっては脂肪酸との反応生成物を含む組成物を用いた、改良された分散性を付与し且つ殺菌性を呈する顔料のための表面処理が開示されている。
【０００６】
粒子濃度が高い固体表面液体配合物に対して、液体配合物が固化する前の粒子沈降を遅延または防止する必要性がある。
【０００７】
【特許文献１】米国特許第４，０８５，２４５号明細書
【特許文献２】米国特許第６，１７７，４９９号明細書
【特許文献３】米国公開特許第２００２／０１２９７４２号明細書
【発明の開示】
【課題を解決するための手段】
【０００８】
本発明は、液状の重合可能な成分および固体粒子を含む、固体表面材料の前駆体である液状成形組成物であって、該粒子が、
（ａ）１ミクロン〜３００ミクロンの範囲の分布を有する第１の粒子、および
（ｂ）０．１ｍｍ〜１２ｍｍの範囲の分布を有する第２の粒子、
を含み、該成形組成物が、少なくとも２つのカルボン酸基を有し、および１モル当り３００グラム〜５，０００グラムの範囲内の分子量を有するポリカルボン酸またはその塩をさらに含有することを特徴とする組成物に関する。
【０００９】
また、本発明は、液体コーティング組成物から形成された結果として得られる固体表面材料にも関する。
【発明を実施するための最良の形態】
【００１０】
本発明で用いられる場合、固体表面材料は、その通常の意味で用いられており、立体的な材料（例えば機能性と魅力的な外観との両方が必要である台所のカウンタートップ、シンクおよび壁装の建築業界において特に有用である材料）を表す。
【００１１】
（液状の重合可能な成分）
固体表面材料の液体前駆体の必須成分は液状の重合可能な成分である。
【００１２】
「液体」とは、物質が室温で流体であることを意味する。液状の重合可能な物質は、以下の（ａ）少なくとも１種の単官能性単量体反応性物質；（ｂ）少なくとも１種の多官能性単量体反応性物質；および（ｃ）少なくとも１種のオリゴマー反応性物質の１つまたは複数を含んでいてもよい。
【００１３】
単官能性単量体反応性物質：「単官能性単量体反応性物質」は、ラジカル重合反応に関与することができる、つまりポリマー鎖の中に組み込まれることができる１つの不飽和ユニットを有している化合物を意味する。好適な単官能性単量体反応性物質としては、例えば、１つのアクリル基を有している単量体、１つのビニル基を有している単量体、１つのアリル基を有している単量体、置換ブタジエン、またはこれらの組み合せを挙げることができる。
【００１４】
単官能性単量体反応性物質の好ましいタイプはアクリル酸またはメタクリル酸のエステルである。このエステルは一般に１〜２０個の炭素原子を有しているアルコールから誘導される。このアルコールは、脂肪族、脂環式または芳香族であってもよい。エステルはまた、これらに限定するものではないが、ヒドロキシル、ハロゲン、ニトロなどの基で置換されていてもよい。代表的な（メタ）アクリレートエステルとしては、メチル（メタ）アクリレート、エチル（メタ）アクリレート、ブチル（メタ）アクリレート、２−エチルヘキシル（メタ）アクリレート、グリシジル（メタ）アクリレート、シクロヘキソ（メタ）アクリレート、イソボルニル（メタ）アクリレート、シロキサン（メタ）アクリレートなどが挙げられる。アクリル酸、メタクリル酸も用いることができる。最も好ましいのは、メチルメタアクリレートおよびそのコポリマーである。
【００１５】
１つの「ビニル基」を含んでいる単官能性単量体物質の例としては、アクリロニトリル、メタクリロニトリル、および酢酸ビニルが挙げられる。
【００１６】
多官能性単量体反応性物質：「多官能性単量体反応性物質」は、ラジカル重合反応に関与することができる、つまり２つ以上のポリマー鎖の中に組み込まれることができる複数の不飽和ユニットを有している単量体化合物を意味する。得られる構造体の性質から、そのような反応は「架橋」と呼ばれ、この場合２つ以上のポリマー鎖がこの多官能性単量体反応性物質によってつながれる。そのようなものとして、多官能性単量体反応性物質はしばしば「架橋剤」とも呼ばれる。
【００１７】
この反応性基は液状の重合可能な物質と共重合する基であればよく、例えば重合可能なエチレン性不飽和基であってもよい。反応性基はまた重合後、液状の重合可能な物質の側鎖または残基と反応する基であってもよく、例えばヒドロキシル基、カルボキシル基、イソシアネート基またはエポキシ基であってもよい。多官能反応性物質が反応すると液状の重合可能な物質と架橋網目構造を形成する。
【００１８】
好ましい架橋剤の類は、ポリオールの（メタ）アクリレートエステルである。いくつかの代表的な例としては、エチレングリコールジ（メタ）アクリレート、ネオペンチルグリコールジ（メタ）アクリレート、ヘキサンジオールジ（メタ）アクリレート、トリメチロールプロパントリ（メタ）アクリレート、ペンタエリスリトールトリ（メタ）アクリレート、ジペンタエリスリトールテトラ（メタ）アクリレートなどが挙げられる。その他の好適な架橋剤のタイプとしては、ジビニル化合物（例えばジビニルエーテル）、アリル（メタ）アクリレート、ウレタンジ（メタ）アクリレートおよびポリ（メタ）アクリレートが挙げられる。
【００１９】
オリゴマー反応性物質：「オリゴマー反応性物質」は、ラジカル重合反応に関与することができる、つまりポリマー物質の中に取り込まれる１つまたは複数の反応性ユニット（例えばエチレン性不飽和）を有しているオリゴマー低分子量鎖を意味する。オリゴマー反応性物質としては、上述した（ａ）および／または（ｂ）の単量体全てのオリゴマー；ウレタンオリゴマーの（メタ）アクリル官能化によってまたはオリゴマーイソシアネートと（メタ）アクリル残基のｉｎ  ｓｉｔｕ反応によって形成されるウレタン（メタ）アクリレート；（メタ）アクリレート官能化不飽和ポリエステルオリゴマーおよび樹脂；エポキシ（メタ）アクリレート（例えばビスフェノールＡエポキシ樹脂のモノ（メタ）アクリレートおよびジ（メタ）アクリレート）；およびこれらの組み合せを挙げることができる。好ましくは、オリゴマー反応性物質は、硬化過程の間に、重合された物質の中に組み込まれて鋳造物品を作りあげる。別の反応性基としては、ビニル、アリルなどであってもよい。反応性基は、ポリマー主鎖へのペンダントであってもよいし、あるいはポリマー主鎖中にあってもよい。
【００２０】
２つ以上の反応性基を有するオリゴマー反応性物質はまた架橋剤としても機能することができることは理解されるところである。
【００２１】
液状の重合可能な部分を作りあげている反応性物質の選択については、ある程度、最終鋳造物品の所望特性によって決まるものであることは理解されると思われる。例えば、親水性の充填材または基材への接着が望ましい場合は、酸もしくはヒドロキシル基をもつアクリル物質を用いることができる。柔軟性に対しては、低いガラス転移温度（Ｔｇ）の（メタ）アクリレート（例えばブチルアクリレート）を用いることができる。熱安定性に対しては、アクリレートをメタアクリレートとの組み合せで用いるのが好ましい。硬度の向上には、高Ｔｇ（メタ）アクリレート官能化オリゴマーを用いるのが好ましい。
【００２２】
（ポリマー成分）
本発明の成形組成物は場合によっては少なくとも１種の非架橋樹脂ポリマーを含んでいる。本発明の非架橋樹脂ポリマーは、反応性、非反応性、またはこれらの組み合せであってもよい。非架橋樹脂ポリマーは、そのポリマーが成形組成物中の他の成分と物理的に会合するか、または化学的に反応する場合「反応性」である。
【００２３】
本明細書で使用される用語「非架橋」は、成形材料に導入される前の出発物質として鎖間に結合のない鎖をもつ、線状、分枝状、ブロック状、またはこれらの組み合せであるポリマーを意味する。この非架橋ポリマーは、液状の重合可能な物質に可溶であってもよいし、または不溶であってもよい。非架橋ポリマーは液状の重合可能な物質に可溶であるのが好ましい。液状の重合可能な物質に溶解された可溶非架橋ポリマーの組み合せは一般に「シロップ」と呼ばれる。好適なポリマーとしては、これらに限定するものではないが、液状の重合可能な物質として上で掲載した単量体またはオリゴマーのいずれからも作られたホモポリマーおよびコポリマーが挙げられる。
【００２４】
非架橋ポリマー部分の使用は主に成形組成物のレオロジー改変剤としてであり、液状の重合可能な部分に可溶な場合は特にそうである。加えて、非架橋ポリマー部分はまた最終鋳造物品の性能および／または審美性に寄与することもでき、且つ必要とされる液状の重合可能な部分の量を減らすこともできる。
【００２５】
（ポリカルボン酸または塩）
本発明において固体粒子の沈降を遅延または防止するための必須成分は、少なくとも２つのカルボン酸基を有し、および１モル当り３００グラム〜５，０００グラムの範囲内の分子量を有するポリカルボン酸またはその塩である。好ましい範囲は１モル当り３００グラム〜１０００グラムである。
【００２６】
そのようなポリカルボン酸または塩の市販されている例としては、これらに限定するものではないが、ＢＹＫ（登録商標）−Ｐ  １０４、ＢＹＫ（登録商標）−Ｐ  １０４Ｓ、ＢＹＫ（登録商標）−Ｐ１０５（コネチカット州ウォーリングフォードにあるＢＹＫ  ケミー  ＵＳＡ  インコーポレイテッド（ＢＹＫ  Ｃｈｅｍｉｅ  ＵＳＡ  Ｉｎｃｏｒｐｏｒａｔｅｄ，Ｗａｌｌｉｎｇｆｏｒｄ，Ｃｏｎｎ．）から入手可能）、バーマウェット・アンチフロート  Ｓ（Ｂｅｒｍａｗｅｔ  Ａｎｔｉｆｌｏａｔ  Ｓ）（フロリダ州エルファーズにあるベルゲン・マテリアルズ・コーポレーション（Ｂｅｒｇｅｎ  Ｍａｔｅｒｉａｌｓ  Ｃｏｒｐ．，Ｅｌｆｅｒｓ，Ｆｌｏｒｉｄａ）から入手可能）、エフカ（Ｅｆｋａ）５０６５およびエフカ（Ｅｆｋａ）５０６１（オハイオ州ストウにあるエフカ・アディティブス  ＵＳＡ（ＥＦＫＡ  Ａｄｄｉｔｉｖｅｓ  ＵＳＡ，Ｓｔｏｗ，Ｏｈｉｏ）から入手可能）が挙げられる。解説すると、ＢＹＫ（登録商標）Ｐ−１０４は低分子量不飽和ポリカルボン酸ポリマーの溶液であり；ＢＹＫ（登録商標）−１０４Ｓはポリシロキサンポリマーを含む溶液であり、ＢＹＫ（登録商標）−Ｐ−１０５はＢＹＫ（登録商標）−Ｐ−１０４の溶媒の入っていないタイプである。エフカ（Ｅｆｋａ）５０６５は適合性のある有機変性されたポリシロキサンを含む高分子量不飽和カルボン酸であり、エフカ（Ｅｆｋａ）５０７１は高分子量カルボン酸のアルキロールアンモニウム塩である。
【００２７】
理論に縛られるものではないが、ポリカルボン酸または塩は、剪断下で容易に壊される三次元網目構造を作ることによって粒子が凝集するのを抑制しているものと考えられる。この網目構造は低剪断速度粘度を増大させその結果粒子がゆっくりと沈降するものと考えられる。したがって、液体配合物の固化が起こる時間内では、粒子沈降はほとんど認められないか、または全く認められない。
【００２８】
ポリカルボン酸または塩が存在していることは必須であるが、そのような酸または塩の量は広い範囲内で変わり得る。酸または塩の量に影響を及ぼし得る１つの変数としては、固体表面材料の形成に必要とされる時間が挙げられるであろう。硬化時間が短い場合は、最小限の沈降が起こるので、少ない酸または塩が必要である。その他の変数としては、固体粒子の大きさ、重量および濃度が挙げられる。出発液体配合物中の重たい粒子はポリカルボン酸または塩の高い濃度を必要とすると考えられる。しかしながら、当業者なら、酸または塩を用いるという知識を基にして最適量を容易に決定することができる。液状の重合可能な成分のカルボン酸または塩の典型的な濃度は０．１〜１．０重量パーセント、より好ましくは０．１２５重量パーセントの範囲である。
【００２９】
（粒子）
本発明では、粒子は２つの異なる径分布で存在している。本発明の粒子沈降を遅延または減少する効果は、ただ１つの粒子径分布が存在している場合は所望の程度には起こらないと考えられる。
【００３０】
第１の粒子径分布は１ミクロン〜３００ミクロン、より好ましくは１〜１００ミクロン、そして最も好ましくは１０〜５０ミクロンの範囲である。
【００３１】
第２の粒子径分布は０．１ｍｍ〜１２ｍｍ、より好ましくは０．１〜５ｍｍ、そして最も好ましくは３〜５ミクロンの範囲である。
【００３２】
第１の粒子径分布と第２の粒子径分布の濃度は広い範囲内で変わり得る。解説すると、第１の粒子径分布は、全組成物の体積を基準にして１０〜７０重量パーセントの量で、より好ましくは３０〜６５重量パーセントの量で、そして最も好ましくは４０〜６０重量パーセントの量で存在していてもよい。解説すると、第２の粒子径分布は、全組成物の重量を基準にして１〜５０重量パーセントの量で、より好ましくは３〜４０重量パーセントの量で、そして最も好ましくは５〜３０重量パーセントの量で存在していてもよい。液状の重合可能な成分は十分な量で存在していて全ての粒子に対してバインダーとして作用するものであることは理解されるところである。
【００３３】
加えて、基準となる粒子径分布の範囲の外側に在る粒子が存在し得ること、かつ典型的には存在しているものであることも理解されるところである。
【００３４】
第１の小さい方の粒子の組成物は、解説すると、鉱物充填材を含んでいる。いくつかの代表的な鉱物フィラーとしては、アルミナ、アルミナ三水和物（ＡＴＨ）、アルミナ一水和物、バイエル（Ｂａｙｅｒ）水和物、砂やガラスなどのシリカ、ガラス球、水酸化マグネシウム、硫酸カルシウム、炭酸カルシウム、硫酸バリウム、およびセラミック粒子が挙げられる。ＡＴＨ、アルミナ一水和物、水酸化マグネシウム、および炭酸カルシウムには難燃性があることが知られている。
【００３５】
第２の大きい方の粒子は、典型的には、審美的な理由から、すなわち仕上がり物品に満足のいく表面外観を付与するために加えられる。解説すると、粒子は着色されていてもよいし、または着色されていなくてもよいし、不透明であってもよいし、半透明であってもよいし、あるいは透明であってもよい。用いることができる典型的な鉱物粒子は、か焼タルク、磁鉄鉱、菱鉄鉱、チタン鉄鉱、針鉄鉱、方鉛鉱、グラファイト、無煙炭および歴青炭、黄銅鉱、黄鉄鉱、赤鉄鉱、褐鉄鉱；輝石類（例えば輝石）；角閃石類（例えば角閃石、黒雲母、閃亜鉛鉱、鋭錐石、鋼玉石（ｃｏｒｕｎｂｕｍ）、ダイアモンド、カーボランダム、硬石膏、チョーク、ディウライト（ｄｉｕｒｉｔｅ）、ルチル、砂岩、頁岩、スレート、スパライト（ｓｐａｒｉｔｅ）、蛭石、天然黒鉛、泥炭、および玄武岩である。その他の有用な材料は、レンガ小片、木炭、コンクリート、石膏、磁器、のこ屑、貝殻、スラグ、木材などである。よく用いられる、当業界で「クランチーズ（ｃｒｕｎｃｈｉｅｓ）」として知られる巨視的な装飾用の粒子は、各種の充填および無充填の、顔料または染料着色した、不溶性または架橋したポリマー・チップ（例えばＡＢＳ樹脂、セルロース・エステル、セルロースエーテル、エポキシ樹脂、ポリエチレン、エチレンコポリマー、メラミン樹脂、フェノール樹脂、ポリアセタール、ポリアクリル酸、ポリジエン、ポリエステル、ポリイソブチレン、ポリプロピレン、ポリスチレン、尿素／ホルムアルデヒド樹脂、ポリ尿素、ポリウレタン、ポリ塩化ビニル、ポリ塩化ビニリデン、ポリビニルエステルなど）である。その他の有用な巨視的な半透明および透明の装飾用の粒子は、天然または合成の鉱物または物質、例えば、瑪瑙、アラバスター、アルバイト、カルサイト、玉髄、チャート、長石、火打石石英（ｆｌｉｎｔ  ｑｕａｒｔｚ）、ガラス、孔雀石、大理石、マイカ、黒曜石、オパール、石英、珪岩、ロックジプサム（ｒｏｃｋ  ｇｙｐｓｕｍ）、砂、シリカ、トラバーチン、ウォラストナイトなど；布、天然または合成繊維；および金属断片である。
【００３６】
第１および第２の粒子径分布の先の説明において、同じ粒子成分を第１の粒子と第２の粒子の両方に用いることができることは理解されるところである。しかしながら、通常は粒子の組成は異なるものである。解説すると、小さい粒子を加える理由は、大きい粒子は表面の審美性のために存在しながら、全体組成に難燃性を加えることであろう。
【００３７】
前にも述べたように、開示された分布の外側にある粒子が存在していることが期待されるかも知れないし、かつ通常はそう期待されることは理解されるところである。
【００３８】
（他の成分）
液状成形組成物は、典型的には、硬化剤、顔料およびその他の添加剤などのさらなる成分を含んでいるものである。
【００３９】
硬化剤は、活性化されるとラジカルを発生し、これがこのあと所望の重合反応を開始させる。本発明では、アクリル重合可能な部分を硬化させるのに、化学的に活性化される熱開始か、純粋に温度誘導の熱開始を用いることができる。いずれの硬化系も当技術分野では周知である。実施例の実施形態では、化学的に活性化される熱開始硬化が用いられている。
【００４０】
酸化鉄、硫化亜鉛、酸化亜鉛や二酸化チタンなどの顔料は、固体表面用途において、所望の色と審美性を達成するために日常的に利用される。これらは、その特定の系のニーズに応じて、液体分散物またはペーストの形態で、あるいはそのままの粉砕された固形物として加えられる。
【００４１】
成形組成物には、物理的性能を向上させるために、加工性を改良するために、または見た目の審美性を調節するために、その他の構成要素が入れられている。そのような添加剤の例としては、充填材と重合部分との間の接着を強くするための接着促進剤の添加が挙げられる。耐衝撃性改良剤、例えばメチルメタアクリレートとスチレンとブタジエンとのグラフトコポリマー、ブチルアクリレートとメチルメタアクリレートとのコポリマーなどのエラストマー性ポリマー、あるいはその他のよく知られている耐衝撃性改良剤を加えて耐衝撃強度を改良することもできる。臭素化有機物などの難燃性添加剤を組み込むこともできる。その他の難燃剤としては炭素繊維やアラミド繊維が挙げられる。
【実施例】
【００４２】
以下の実施例では、パーセントおよび部は、特に断らない限り、全て重量によるものである。
【００４３】
各実施例では、以下の表に掲載されている成分を用いた。全てのパーセント表示は、特に断らない限り、重量によるものである。
【００４４】
【表１】
2007530736.tif 000002
【００４５】
アルミニウム三水和物の粒子径は１〜１００ミクロンの範囲であった。
【００４６】
白色チップの粒子径は０．１〜５ｍｍの範囲であった。
【００４７】
（実施例１（対照））
表に掲載されている成分を反応ケトルに加え、減圧下にて高速分散ブレードで４分間混合した。得られた混合物を１リットルの目盛り付きシリンダーの中に注いだ。熱伝対をこの混合物中に入れ、その目盛り付きシリンダーを６０℃の水浴の中に沈めた。反応温度を反応が完結するまで監視した（約１時間）。冷却してサンプルを目盛り付きシリンダーから難なく取り出し、縦方向にカットして粒子の沈降を観察した。ほとんど全て、すなわち個々の粒子の９５％超が、得られた物品の縦断面のおよそ三分の一の部分に集中していた。個々の粒子の５％未満が縦方向断面の残りの三分の二の部分にランダムに存在していた。
【００４８】
（実施例２）
表に掲載されている成分をＢｙｋ（登録商標）−Ｐ１０５（ｎ−ブチルメタアクリレート中７０重量％の低分子量カルボン酸ポリマー）５ｇと一緒に反応ケトルに加え、減圧下にて高速分散ブレードで４分間混合した。得られた混合物を１リットルの目盛り付きシリンダーの中に注いだ。熱伝対をこの混合物中に入れ、その目盛り付きシリンダーを６０℃の水浴の中に沈めた。反応温度を反応が完結するまで監視した（約１時間）。冷却してサンプルを目盛り付きシリンダーから難なく取り出し、縦方向にカットして粒子の沈降が起こったかどうかを観察した。縦方向の断面には、均一性があり、多く見ても、沈降が起こっていたのは少量であった。
【００４９】
（実施例３）
表に掲載されている成分をＥｆｋａ（登録商標）５０７１（カルボン酸のアルキロールアンモニウム塩５１〜５５％）５ｇと一緒に反応ケトルに加え、減圧下にて高速分散ブレードで４分間混合した。得られた混合物を１リットルの目盛り付きシリンダーの中に注いだ。熱伝対をこの混合物中に入れ、その目盛り付きシリンダーを６０℃の水浴の中に沈めた。反応温度を反応が完結するまで監視した（約１時間）。冷却してサンプルを目盛り付きシリンダーから難なく取り出し、縦方向にカットして粒子の沈降が起こったかどうかを観察した。縦方向の断面には、均一性があり、多く見ても、沈降が起こっていたのは少量であった。
【００５０】
（実施例４）
表に掲載されている成分をＥｆｋａ（登録商標）５０６５（アルキルベンゼン／ジイソブチルケトン中有機変性されたポリシロキサンと組み合わせた不飽和カルボン酸５０〜５４％）５ｇと一緒に反応ケトルに加え、減圧下にて高速分散ブレードで４分間混合した。得られた混合物を１リットルの目盛り付きシリンダーの中に注いだ。熱伝対をこの混合物中に入れ、その目盛り付きシリンダーを６０℃の水浴の中に沈めた。反応温度を反応が完結するまで監視した（約１時間）。冷却してサンプルを目盛り付きシリンダーから難なく取り出し、縦方向にカットして粒子の沈降が起こったかどうかを観察した。縦方向の断面には、均一性があり、多く見ても、沈降が起こっていたのは少量であった。
【国際調査報告】
2007530736.tif 000003
2007530736.tif 000004
2007530736.tif 000005